(57)【要約】【課題】本発明は、当業界で要求されるフォルダブルの特性を十分に満たすことのできる化学強化ガラスの製造方法、および該製造方法によって得られる化学強化ガラスを提供することを目的とする。【解決手段】本発明は、厚さ０．２ｍｍ以下のアルカリイオンを含むガラス板を準備する工程と、前記ガラス板を化学エッチング、または、短パルスレーザによって切断するガラス板切断工程と、前記アルカリイオンと、前記アルカリイオンのイオン半径よりも大きい他のアルカリイオンとをイオン交換するイオン交換工程と、前記ガラス板を酸処理する工程と、前記酸処理の後に前記ガラス板をアルカリ処理する工程と、を含む化学強化ガラスの製造方法、および該製造方法によって得られる化学強化ガラスに関する。【選択図】図６
2019199393.tif 000002
【特許請求の範囲】
【請求項１】
厚さ０．２０ｍｍ以下のアルカリイオンを含むガラス板を準備する工程と、
前記ガラス板を化学エッチング、または、短パルスレーザによって切断するガラス板切断工程と、
前記アルカリイオンと、前記アルカリイオンのイオン半径よりも大きい他のアルカリイオンとをイオン交換するイオン交換工程と、
前記ガラス板を酸処理する工程と、
前記酸処理の後に前記ガラス板をアルカリ処理する工程と、を含む
化学強化ガラスの製造方法。
【請求項２】
前記イオン交換をする工程は、露点温度が２０℃以上の雰囲気中で実施する、請求項１に記載の化学強化ガラスの製造方法。
【請求項３】
前記ガラス板切断工程における前記化学エッチングは、フッ酸を含む水溶液を用いて、切断箇所に接触させることで実施する、請求項１または２に記載の化学強化ガラスの製造方法。
【請求項４】
前記ガラス板切断工程と前記イオン交換工程との間に、前記ガラス板の切断面のみを化学エッチングする、端面エッチング工程を含む、請求項１〜３のいずれか１項に記載の化学強化ガラスの製造方法。
【請求項５】
前記ガラス板は、ナトリウムを含み、
前記イオン交換工程では、硝酸カリウムと、Ｋ２ＣＯ３、Ｎａ２ＣＯ３、ＫＨＣＯ３、ＮａＨＣＯ３、Ｋ３ＰＯ４、Ｎａ３ＰＯ４、Ｋ２ＳＯ４、Ｎａ２ＳＯ４、ＫＯＨ及びＮａＯＨからなる群より選ばれる少なくとも一種の塩と、を含む無機塩組成物に接触させることによって、ガラス中のＮａと前記無機塩組成物中のＫとをイオン交換する工程を含む、請求項１〜４のいずれか１項に記載の化学強化ガラスの製造方法。
【請求項６】
第１主面、前記第１主面に対向する第２主面、及び、前記第１主面と前記第２主面とを接続する端面を有し、前記第１主面、前記第２主面、および端面に圧縮応力層が形成される化学強化ガラスであって、
厚さｔが０．０４ｍｍ〜０．２０ｍｍであり、下記の曲げ試験方法を行った場合に、前記第１主面及び前記第２主面の少なくとも一方の主面または端面を起点とするクラックが形成されることなく、曲げ半径Ｒとガラス厚さｔがＲ／ｔ＜５０の関係式を満たす化学強化ガラス。
(曲げ試験方法)
第１の支持盤と第２の支持盤は、前記第１の支持盤の支持面と前記第２の支持盤の支持面とが互いに対向するように平行に配置され、前記第１の支持盤と前記第２の支持盤とにそれぞれ前記化学強化ガラスの端部を支持させ、前記第１の支持盤の支持面と前記第２の支持盤の支持面との間隔が下記式（１）で求められる間隔Ｄ［ｍｍ］となるように維持した状態で、前記第１の支持盤に対する前記第２の支持盤の位置を、前記第１の支持盤の支持面及び前記第２の支持盤の支持面に平行でかつ前記化学強化ガラスの湾曲方向を変えない方向へ１００ｍｍ往復移動させ、前記第１の支持盤と前記第２の支持盤との間で湾曲させる前記化学強化ガラスにクラックが形成されるか否かを調べる曲げ試験方法を行う。曲げ半径Ｒ、およびＲ／ｔは、それぞれ下記式（２）、（３）で求められる。
Ｄ＝（Ａ×Ｅ×ｔ／σ）＋ｔ        （１）
Ｒ＝Ｄ／２                        （２）
Ｒ／ｔ＝１／２（Ａ×Ｅ／σ＋１）  （３）
Ｄ；前記第１の支持盤の支持面と前記第２の支持盤の支持面との間隔（単位［ｍｍ］）
Ａ＝１．１９８
Ｅ；前記化学強化ガラスのヤング率（単位［ＭＰａ］）
ｔ；前記化学強化ガラスの厚さ（単位［ｍｍ］）
σ；曲げ応力（単位［ＭＰａ］）
【請求項７】
前記曲げ半径Ｒが５ｍｍ以下である請求項６に記載の化学強化ガラス。
【請求項８】
前記第１主面及び前記第２主面の表面圧縮応力値（ＣＳ）が８００ＭＰａ以上、１４００ＭＰａ以下である請求項６または７に記載の化学強化ガラス。
【請求項９】
下記式（４）の条件で前記曲げ試験方法を行い、前記化学強化ガラスにクラックが発生したときの曲げ応力σを、化学強化ガラスの破壊応力σ’とし、前記破壊応力σ’と前記表面圧縮応力値（ＣＳ）とが下記の関係式（５）を満たす請求項６〜８のいずれか１項に記載の化学強化ガラス。
σ＝（Ａ×Ｅ×ｔ）／（Ｄ−ｔ）      （４）
σ’−ＣＳ＞−５０          （５）
【請求項１０】
前記第１主面及び前記第２主面の圧縮応力層の深さが４〜３０μｍである請求項６〜９のいずれか１項に記載の化学強化ガラス。
【請求項１１】
内部引張応力が４００ＭＰａ以下である請求項６〜１０のいずれか１項に記載の化学強化ガラス。
【発明の詳細な説明】
【技術分野】
【０００１】
本発明は、化学強化ガラスの製造方法および化学強化ガラスに関する。
【背景技術】
【０００２】
スマートフォンをはじめとするディスプレイ用の保護カバーとしては、美観向上の観点から、とくにガラス製のものが求められている。ガラスは理論強度が高いものの、傷がつくことで強度が大幅に低下する。そのため、耐衝撃性等の強度が求められるカバーガラスには、イオン交換等によりガラス表面に圧縮応力層を形成した化学強化ガラスが用いられている。一方で、昨今の新技術、新製品に対応するため、軽量化（薄型化）を達成し、かつ大きく曲げられる、いわゆる、フォルダブルの性質を備えたカバーガラスも求められている。
【０００３】
例えば、特許文献１には、可撓性の超薄板化学強化ガラスが開示されている。当該ガラスは、厚さｔが５００μｍ未満であり、３０μｍ未満のイオン交換層の深さＤＯＬを有し、表面圧縮応力ＣＳが１００ＭＰａから７００ＭＰａであり、かつ中心引張応力ＣＴが１２０ＭＰａ未満であり、かつ、ＤＯＬ、ＣＳおよびＣＴが特定の関係を満たす超薄板化学強化ガラスが提案されている。
【０００４】
また、特許文献２には、ガラスの厚さｔが０．４ｍｍ以下であり、３０μｍ未満のＤＯＬを有し、ＣＳが１００ＭＰａから７００ＭＰａであり、かつＣＴが１２０ＭＰａ未満であり、かつ、ＤＯＬ、ＣＳおよびＣＴが特定の関係を満たす超薄板化学強化ガラスが提案されている。
【先行技術文献】
【特許文献】
【０００５】
【特許文献１】特表２０１６−５０８９５４号公報
【特許文献２】特表２０１７−５２９３０４号公報
【発明の概要】
【発明が解決しようとする課題】
【０００６】
しかしながら、特許文献１で得られる超薄板化学強化ガラスは、最大たわみに達する曲げ位置の孤の最小半径として定義される曲げ半径が、最小でも４５ｍｍ程度である。また、特許文献２で得られる超薄板化学強化ガラスは、上記で定義される曲げ半径が、最小でも１０ｍｍ程度である。この値は、現在要求されるフォルダブルの特性を十分に満たすことができていない。したがって本発明は、当業界で要求されるフォルダブルの特性を十分に満たす化学強化ガラスの製造方法、および該製造方法によって得られる化学強化ガラスの提供を目的とする。
【課題を解決するための手段】
【０００７】
本発明者らは、化学エッチング、または、短パルスレーザによってガラス板を切断する工程を行い、その後、化学強化処理を行ったガラスに対し、酸処理する工程を行い、その後、アルカリ処理する工程を行うことで、上記課題を解決できることを見出し、本発明を完成するに至った。
【０００８】
すなわち本発明は、以下の通りである。
１．厚さ０．２０ｍｍ以下のアルカリイオンを含むガラス板を準備する工程と、
前記ガラス板を化学エッチング、または、短パルスレーザによって切断するガラス板切断工程と、
前記アルカリイオンと、前記アルカリイオンのイオン半径よりも大きい他のアルカリイオンとをイオン交換するイオン交換工程と、
前記ガラス板を酸処理する工程と、
前記酸処理の後に前記ガラス板をアルカリ処理する工程と、を含む
化学強化ガラスの製造方法。
２．前記イオン交換をする工程は、露点温度が２０℃以上の雰囲気中で実施する、前記１に記載の化学強化ガラスの製造方法。
３．前記ガラス板切断工程における前記化学エッチングは、フッ酸を含む水溶液を用いて、切断箇所に接触させることで実施する、前記１または２に記載の化学強化ガラスの製造方法。
４．前記ガラス板切断工程と前記イオン交換工程との間に、前記ガラス板の切断面のみを化学エッチングする、端面エッチング工程を含む、前記１〜３のいずれか１に記載の化学強化ガラスの製造方法。
５．前記ガラス板は、ナトリウムを含み、
前記イオン交換工程では、硝酸カリウムと、Ｋ２ＣＯ３、Ｎａ２ＣＯ３、ＫＨＣＯ３、ＮａＨＣＯ３、Ｋ３ＰＯ４、Ｎａ３ＰＯ４、Ｋ２ＳＯ４、Ｎａ２ＳＯ４、ＫＯＨ及びＮａＯＨからなる群より選ばれる少なくとも一種の塩と、を含む無機塩組成物に接触させることによって、ガラス中のＮａと前記無機塩組成物中のＫとをイオン交換する工程を含む、前記１〜４のいずれか１に記載の化学強化ガラスの製造方法。
６．第１主面、前記第１主面に対向する第２主面、及び、前記第１主面と前記第２主面とを接続する端面を有し、前記第１主面、前記第２主面、および端面に圧縮応力層が形成される化学強化ガラスであって、
厚さｔが０．０４ｍｍ〜０．２０ｍｍであり、下記の曲げ試験方法を行った場合に、前記第１主面及び前記第２主面の少なくとも一方の主面または端面を起点とするクラックが形成されることなく、曲げ半径Ｒとガラス厚さｔがＲ／ｔ＜５０の関係式を満たす化学強化ガラス。
(曲げ試験方法)
第１の支持盤と第２の支持盤は、前記第１の支持盤の支持面と前記第２の支持盤の支持面とが互いに対向するように平行に配置され、前記第１の支持盤と前記第２の支持盤とにそれぞれ前記化学強化ガラスの端部を支持させ、前記第１の支持盤の支持面と前記第２の支持盤の支持面との間隔が下記式（１）で求められる間隔Ｄ［ｍｍ］となるように維持した状態で、前記第１の支持盤に対する前記第２の支持盤の位置を、前記第１の支持盤の支持面及び前記第２の支持盤の支持面に平行でかつ前記化学強化ガラスの湾曲方向を変えない方向へ１００ｍｍ往復移動させ、前記第１の支持盤と前記第２の支持盤との間で湾曲させる前記化学強化ガラスにクラックが形成されるか否かを調べる曲げ試験方法を行う。曲げ半径Ｒ、およびＲ／ｔは、それぞれ下記式（２）、（３）で求められる。
Ｄ＝（Ａ×Ｅ×ｔ／σ）＋ｔ        （１）
Ｒ＝Ｄ／２                        （２）
Ｒ／ｔ＝１／２（Ａ×Ｅ／σ＋１）  （３）
Ｄ；前記第１の支持盤の支持面と前記第２の支持盤の支持面との間隔（単位［ｍｍ］）
Ａ＝１．１９８
Ｅ；前記化学強化ガラスのヤング率（単位［ＭＰａ］）
ｔ；前記化学強化ガラスの厚さ（単位［ｍｍ］）
σ；曲げ応力（単位［ＭＰａ］）
７．前記曲げ半径Ｒが５ｍｍ以下である前記６に記載の化学強化ガラス。
８．前記第１主面及び前記第２主面の表面圧縮応力値（ＣＳ）が８００ＭＰａ以上、１４００ＭＰａ以下である前記６または７に記載の化学強化ガラス。
９．下記式（４）の条件で前記曲げ試験方法を行い、前記化学強化ガラスにクラックが発生したときの曲げ応力σを、化学強化ガラスの破壊応力σ’とし、前記破壊応力σ’と前記表面圧縮応力値（ＣＳ）とが下記の関係式（５）を満たす前記６〜８のいずれか１に記載の化学強化ガラス。
σ＝（Ａ×Ｅ×ｔ）／（Ｄ−ｔ）      （４）
σ’−ＣＳ＞−５０          （５）
１０．前記第１主面及び前記第２主面の圧縮応力層の深さが４〜３０μｍである前記６〜９のいずれか１に記載の化学強化ガラス。
１１．内部引張応力が４００ＭＰａ以下である前記６〜１０のいずれか１に記載の化学強化ガラス。
【発明の効果】
【０００９】
本発明の化学強化ガラスの製造方法は、厚さ０．２０ｍｍ以下のアルカリイオンを含むガラス板を準備する工程と、ガラス板を化学エッチング、または、短パルスレーザによって切断するガラス板切断工程と、アルカリイオンと、アルカリイオンのイオン半径よりも大きい他のアルカリイオンとをイオン交換するイオン交換工程と、ガラス板を酸処理する工程と、酸処理の後にガラス板をアルカリ処理する工程と、を含むことを特徴としているので、当業界で要求されるフォルダブルの特性を十分に満たす化学強化ガラスを提供できる。本発明の製造方法により製造された化学強化ガラスは、曲げ半径が５ｍｍ以下の特性を有し、このようなフォルダブルの特性は、従来技術では達成できない顕著な効果を有する。
【図面の簡単な説明】
【００１０】
【図１】図１は、ガラス板を化学エッチングにより切断する工程の模式図である。
【図２】図２（ａ）〜（ｄ）は、ガラス端面のエッチングの工程を表す模式図である。
【図３】図３は、ガラス基板の端面に適用する端面処理を表す模式図である。
【図４】図４（ａ）〜（ｄ）は、本発明に係る化学強化ガラスの製造工程を表す模式図である。
【図５】図５は、イオン交換工程における雰囲気を形成するための実験系の模式図である。
【図６】図６は、曲げ試験装置を説明するための図である。
【発明を実施するための形態】
【００１１】
以下、本発明の実施形態について詳細に説明する。なお、本明細書において、数値範囲を示す「〜」とは、その前後に記載された数値を下限値及び上限値として含む意味で使用される。
【００１２】
化学強化ガラスの製造方法は、厚さ０．２０ｍｍ以下のアルカリイオンを含むガラス板を準備する工程と、
ガラス板を化学エッチング、または、短パルスレーザによって切断するガラス板切断工程と、
アルカリイオンと、該アルカリイオンのイオン半径よりも大きい他のアルカリイオンとをイオン交換するイオン交換工程と、
ガラス板を酸処理する工程と、
酸処理の後にガラス板をアルカリ処理する工程と、を含む。
以下、各工程について説明する。
【００１３】
１．厚さ０．２０ｍｍ以下のアルカリイオンを含むガラス板を準備する工程
（ガラス板組成）
本発明の実施形態で使用されるガラス板はアルカリイオンを含んでいればよく、成形、化学強化処理による強化が可能な組成を有すれば、種々の組成のものを使用できる。中でもナトリウムを含むものが好ましく、例えば、アルミノシリケートガラス、ソーダライムガラス、ボロシリケートガラス、鉛ガラス、アルカリバリウムガラス、アルミノボロシリケートガラス等が挙げられる。
【００１４】
ガラス板の製造方法は特に限定されず、所望のガラス原料を連続溶融炉に投入し、ガラス原料を好ましくは１５００〜１６００℃で加熱溶融し、清澄した後、成形装置に供給した上で溶融ガラスを板状に成形し、徐冷して製造できる。
【００１５】
なお、ガラスの成形には種々の方法を採用できる。例えば、ダウンドロー法（例えば、オーバーフローダウンドロー法、スロットダウン法およびリドロー法等）、フロート法、ロールアウト法およびプレス法等が挙げられる。
【００１６】
成形したガラス板は、必要に応じて化学エッチングや研削および研磨処理して、薄板化し、所望の厚さとしてもよい。このようなスリミング処理には、ガラス面の微細な傷を除去しやすく、本発明のより顕著な効果が得られる点で、化学エッチング法の使用が好適である。
【００１７】
ガラス板の厚さは、化学強化処理を効果的に行い、良好なフォルダブルの特性を得るため、かつ軽量化実現のために、０．２０ｍｍ以下であればよく、０．１９ｍｍ以下が好ましく、０．１８ｍｍ以下がより好ましく、０．１７ｍｍ以下がさらに好ましい。
【００１８】
また、本発明の実施形態で使用されるガラス板の形状は特に限定されない。例えば、均一な板厚を有する平板形状、表面と裏面のうち少なくとも一方に曲面を有する形状および屈曲部等を有する立体的な形状等の様々な形状のガラス板が挙げられる。
【００１９】
ガラス板の組成は特に限定されないが、いずれも酸化物基準のモル％で表示した組成で、例えば、以下の組成が挙げられる。
（１）ＳｉＯ２を５０〜８０％、Ａｌ２Ｏ３を２〜２５％、Ｌｉ２Ｏを０〜１０％、Ｎａ２Ｏを０〜１８％、Ｋ２Ｏを０〜１０％、ＭｇＯを０〜１５％、ＣａＯを０〜５％およびＺｒＯ２を０〜５％を含むガラス
（２）ＳｉＯ２を５０〜７４％、Ａｌ２Ｏ３を１〜１０％、Ｎａ２Ｏを６〜１４％、Ｋ２Ｏを３〜１１％、ＭｇＯを２〜１５％、ＣａＯを０〜６％およびＺｒＯ２を０〜５％含有し、ＳｉＯ２およびＡｌ２Ｏ３の含有量の合計が７５％以下、Ｎａ２ＯおよびＫ２Ｏの含有量の合計が１２〜２５％、ＭｇＯおよびＣａＯの含有量の合計が７〜１５％であるガラス
（３）ＳｉＯ２を６８〜８０％、Ａｌ２Ｏ３を４〜１０％、Ｎａ２Ｏを５〜１５％、Ｋ２Ｏを０〜１％、ＭｇＯを４〜１５％およびＺｒＯ２を０〜１％含有するガラス
（４）ＳｉＯ２を６７〜７５％、Ａｌ２Ｏ３を０〜４％、Ｎａ２Ｏを７〜１５％、Ｋ２Ｏを１〜９％、ＭｇＯを６〜１４％およびＺｒＯ２を０〜１．５％含有し、ＳｉＯ２およびＡｌ２Ｏ３の含有量の合計が７１〜７５％、Ｎａ２ＯおよびＫ２Ｏの含有量の合計が１２〜２０％であり、ＣａＯを含有する場合その含有量が１％未満であるガラス
（５）ＳｉＯ２を６５〜７５％、Ａｌ２Ｏ３を０．１〜５％、ＭｇＯを１〜６％、ＣａＯを１〜１５％含有し、Ｎａ２Ｏ＋Ｋ２Ｏが１０〜１８％であるガラス
（６）ＳｉＯ２を６０〜７２％、Ａｌ２Ｏ３を１〜１０％、ＭｇＯを５〜１２％、ＣａＯを０．１〜５％、Ｎａ２Ｏを１３〜１９％、Ｋ２Ｏを０〜５％含有し、ＲＯ／（ＲＯ＋Ｒ２Ｏ）が０．２０以上、０．４２以下（式中、ＲＯとはアルカリ土類金属酸化物、Ｒ２Ｏはアルカリ金属酸化物を示す。）であるガラス
（７）ＳｉＯ２を５５．５〜８０％、Ａｌ２Ｏ３を１２〜２０％、Ｎａ２Ｏを８〜２５％、Ｐ２Ｏ５を２．５％以上、アルカリ土類金属ＲＯ（ＲＯはＭｇＯ＋ＣａＯ＋ＳｒＯ＋ＢａＯである）を１％以上含有するガラス
（８）ＳｉＯ２を５７〜７６．５％、Ａｌ２Ｏ３を１２〜１８％、Ｎａ２Ｏを８〜２５％、Ｐ２Ｏ５を２．５〜１０％、アルカリ土類金属ＲＯを１％以上含有するガラス
（９）ＳｉＯ２を５６〜７２％、Ａｌ２Ｏ３を８〜２０％、Ｂ２Ｏ３を３〜２０％、Ｎａ２Ｏを８〜２５％、Ｋ２Ｏを０〜５％、ＭｇＯを０〜１５％、ＣａＯを０〜１５％、ＳｒＯ２を０〜１５％、ＢａＯを０〜１５％およびＺｒＯ２を０〜８％含有するガラス
【００２０】
２．ガラス板切断工程
ガラス板切断工程は、ガラス板を化学エッチング、または、短パルスレーザによって切断する工程を含む。図１は、ガラス板を化学エッチングにより切断するエッチング準備工程を示す模式図である。ガラス板切断工程としては、ガラス板１５０の表面にレジスト材料を塗布してレジストパターン２５０を形成するまでのエッチング準備工程を含み（図１）、このレジストパターン２５０をマスクとして、エッチャントによって露出したガラス板１５０をエッチングする、エッチング切断工程を含む。
【００２１】
図２（ａ）〜（ｄ）は、ガラス板を切断する工程を表す模式図である。ガラス板切断工程として化学エッチングを用いる場合、エッチング準備工程においては、図２（ａ）に示すように、ガラス板２１０の両主表面上にレジスト材料２２０をコーティングした後、所望の外形形状を有するパターンのフォトマスクを介してレジスト材料２２０を露光する。次に、図２（ｂ）に示すように、露光後のレジスト材料２２０を現像して、ガラス基板２１０の被エッチング領域以外の領域にレジストパターンを形成する。エッチング切断工程では、ガラス板の被エッチング領域をエッチングにより切断する。このとき、エッチャントとしてウェットエッチャントを使用した場合、ガラス板は、図２（ｃ）に示すように、等方的にエッチングされ、レジスト材料２２０を剥離して、図２（ｄ）に示すような端面２３０を有するガラス板が得られる。
【００２２】
エッチャントは、ガラス板をエッチング切断できればとくに制限されないが、例えば、フッ酸と硫酸、硝酸、塩酸、ケイフッ酸のうち少なくとも一種の酸を加えたものが挙げられる。なお、レジスト材料は、エッチャントに耐性を有するものであれば、公知の材料の中から適宜選択できる。また、レジスト材料の剥離液としては、例えば、ＫＯＨまたはＮａＯＨなどのアルカリ溶液が挙げられる。
【００２３】
また、上記のエッチング切断工程は、湿式エッチングを採用した例であるが、フッ素ガスを用いた乾式エッチングも採用できる。このように、ガラス板を化学エッチングにより切断するガラス板切断工程によれば、端面の平滑性が非常に高くなり、マイクロクラックのない表面状態を有するガラス板が得られる。
【００２４】
また、ガラス板を短パルスレーザにより切断するガラス板切断工程としては、例えば短パルスレーザとしてピコ秒レーザ、フェムト秒レーザ、アト秒レーザ等を用い、公知の装置を用いてガラス板を切断する工程が挙げられる。ガラス板を短パルスレーザにより切断する場合でも、ガラス板の端面の平滑性が高くなり、好ましい。
【００２５】
また本発明の実施形態においては、ガラス板切断工程と下記で説明するイオン交換工程との間に、ガラス板の切断面（端面）のみを化学エッチングする、端面エッチング工程を含んでもよい。端面エッチング工程を行うことにより、ガラス板の端面の平滑性がより向上し、ガラス板の曲げ強度をさらに高められる。
【００２６】
続いて、図３を用いて、各ガラス基板１００の端面に適用する端面エッチング工程について説明する。図３に示すように、化学エッチングによる切断工程によって、エッチング溝、即ち、区画溝が貫通した時点ではガラス基板１００の端面は稜線１１２の位置にて尖るような形状になる場合がある。このため、区画溝が貫通して複数のガラス基板１００が得られた後も、ガラス基板１００の端面が断面視で円弧状になるように端面エッチング工程を行うことがより好ましい。
【００２７】
一般的に、ガラス板の端面に傷等の欠陥部分を有していた場合、端面の欠陥部分に応力が集中するとガラス板に割れが発生する。つまり、欠陥部分は、ガラス板の強度を低下させる原因となる。したがって、ガラス板の強度の低下を防ぐためには、端面に存在する傷等の欠陥部分の先端を十分に丸くすることが重要となる。化学エッチング、または、短パルスレーザを用いて切断した端面には、マイクロクラックと呼ばれる微細な傷が存在せず平滑であるため、高強度となりやすい。
【００２８】
３．イオン交換工程
イオン交換工程は、アルカリイオンを含むガラス板におけるアルカリイオンと、該アルカリイオンのイオン半径よりも大きい他のアルカリイオンとをイオン交換する工程である。このイオン交換工程によって、化学強化ガラス表面に、イオン交換された圧縮応力層が形成される。
【００２９】
具体的には、ガラス転移点以下の温度でイオン交換によりガラス板表面のイオン半径が小さなアルカリ金属イオン（Ｌｉイオン及び／またはＮａイオン）をイオン半径のより大きい他のアルカリイオン（Ｎａイオン及び／またはＫイオン）に置換する化学強化処理である。これにより、ガラス板表面に圧縮応力が残留し、ガラス板の強度が向上する。
【００３０】
本発明の製造方法において、化学強化処理は、ガラスに含まれるアルカリイオンのイオン半径よりも大きい他のアルカリイオンを含む無機塩組成物に、先述したアルカリイオンを含むガラスを接触させてイオン交換をすることにより行われる。すなわち、ガラスに含まれるアルカリイオンと、無機塩組成物に含まれる他のアルカリイオンとがイオン交換される。
【００３１】
ガラスに含まれるアルカリイオンがＮａイオンである場合、無機塩組成物は、硝酸カリウム（ＫＮＯ３）を含有する無機塩組成物であって、さらに、Ｋ２ＣＯ３、Ｎａ２ＣＯ３、ＫＨＣＯ３、ＮａＨＣＯ３、Ｋ３ＰＯ４、Ｎａ３ＰＯ４、Ｋ２ＳＯ４、Ｎａ２ＳＯ４、ＫＯＨ及びＮａＯＨからなる群より選ばれる少なくとも一種の塩を含有することが無機塩の長寿命化ができる点でより好ましい。
【００３２】
例えば無機塩組成物に硝酸カリウムを含む場合、硝酸カリウムの融点は３３０℃であり、化学強化処理を行うガラスの歪点（通常５００〜６００℃）以下に融点を有している。また、上記塩のうち硝酸カリウムを除いた塩（融剤）は、Ｓｉ−Ｏ−Ｓｉ結合に代表されるガラスのネットワークを切断する性質を有する。化学強化処理を行う温度は数百℃と高いので、その温度下でガラスのＳｉ−Ｏ間の共有結合は適度に切断され、後述する低密度化処理が進行しやすくなる。
【００３３】
なお、共有結合を切断する度合いはガラス組成や用いる塩（融剤）の種類、化学強化処理を行う温度、時間等の化学強化処理条件によっても異なるが、Ｓｉから伸びている４本の共有結合のうち、１〜２本の結合が切れる程度の条件を選択するとよい。
【００３４】
ガラス表面のＮａイオン（及び／またはＬｉイオン）と無機塩組成物中のＫイオン（及び／またはＮａイオン）とがイオン交換されることで高密度な圧縮応力層が形成される。無機塩組成物にガラス板を接触させる方法としては、ペースト状の無機塩組成物を塗布する方法、無機塩組成物の水溶液をガラス板に噴射する方法、融点以上に加熱した溶融塩の塩浴にガラス板を浸漬させる方法などが可能であるが、これらの中では、溶融塩に浸漬させる方法が好ましい。
【００３５】
融剤の添加量は０．１ｍｏｌ％以上が好ましく、０．５ｍｏｌ％以上がより好ましく、１ｍｏｌ％以上がさらに好ましく、２ｍｏｌ％以上が特に好ましい。また、生産性の観点から各塩の飽和溶解度以下が好ましい。過剰に添加するとガラスの腐食につながるおそれがある。例えば、融剤としてＫ２ＣＯ３を用いる場合には、２４ｍｏｌ％以下が好ましく、１２ｍｏｌ％以下がより好ましく、８ｍｏｌ％以下がさらに好ましい。
【００３６】
無機塩組成物は、硝酸カリウム及び融剤の他に、本発明の効果を阻害しない範囲で他の化学種を含んでもよく、例えば、塩化ナトリウム、塩化カリウム、ホウ酸ナトリウム、ホウ酸カリウム等のアルカリ塩化塩やアルカリホウ酸塩などが挙げられる。これらは単独で添加しても、複数種を組み合わせて添加してもよい。
【００３７】
（溶融塩の製造）
溶融塩は、例えば、無機塩組成物が硝酸カリウムと融剤を含む溶融塩である場合、硝酸カリウム溶融塩を調製し、次いで該硝酸カリウム溶融塩へ融剤を添加して得られる。また、別の方法として、硝酸カリウムと融剤を混合し、次いで該硝酸カリウムと融剤との混合塩を溶融して得られる。
【００３８】
本発明の実施形態における製造方法で用いる溶融塩は、Ｎａ濃度が、５００重量ｐｐｍ以上が好ましく、１０００重量ｐｐｍ以上がより好ましい。溶融塩におけるＮａ濃度が２０００重量ｐｐｍ以上であると、後述する酸処理工程により、低密度層が深化しやすくなるためさらに好ましい。Ｎａ濃度の上限としては特に制限はなく、所望の表面圧縮応力（ＣＳ）が得られるまで許容できる。
【００３９】
なお、化学強化処理を１回以上行った溶融塩にはガラスから溶出したナトリウムが含まれている。したがって、Ｎａ濃度が既に上記範囲内であれば、ガラス由来のナトリウムをそのままＮａ源として用いてもよい。一方、Ｎａ濃度が満たない場合や、化学強化未使用の溶融塩を用いる場合には、硝酸ナトリウム等の無機ナトリウム塩を添加し調整できる。
【００４０】
（イオン交換する工程）
次に、調製した溶融塩を用いて化学強化処理を行う。化学強化処理は、ガラスを溶融塩に浸漬し、ガラス中のアルカリイオン（Ｌｉイオン及び／またはＮａイオン）を、溶融塩中のイオン半径の大きい他のアルカリイオン（Ｎａイオン及び／またはＫイオン）とイオン交換（置換）する。このイオン交換によってガラス表面の組成を変化させ、ガラス表面が高密度化した圧縮応力層２０を形成できる［図４（ａ）〜（ｂ）］。このガラス表面の高密度化によって圧縮応力が発生し、ガラス板を強化できる。
【００４１】
なお実際には、化学強化ガラスの密度は、ガラスの中心に存在する中間層３０（バルク）の外縁から圧縮応力層表面に向かって徐々に高密度化してくるため、中間層３０と圧縮応力層２０との間には、密度が急激に変化する明確な境界はない。ここで中間層とは、ガラス中心部に存在し、圧縮応力層に挟まれる層を表す。この中間層は圧縮応力層とは異なり、イオン交換がされていない層である。
【００４２】
本発明におけるイオン交換工程は、具体的には以下の手順で実施できる。
【００４３】
まず、ガラス板を予熱し、先述した溶融塩を、化学強化を行う温度に調整する。次いで、例えば１００℃以上に予熱したガラス板を溶融塩槽２７の溶融塩中に所定の時間浸漬したのち、ガラスを溶融塩中から引き上げ、放冷する。
【００４４】
化学強化温度は、被強化ガラスの歪点（通常５００〜６００℃）以下であればよい。また、より高い圧縮応力層の深さを得るために３５０℃以上がより好ましく、処理時間の短縮及び低密度層形成促進のために４００℃以上がさらに好ましく、４３０℃以上がとくに好ましい。
【００４５】
ガラス板の溶融塩への浸漬時間は１分〜１０時間が好ましく、５分〜８時間がより好ましく、１０分〜４時間がさらに好ましい。かかる範囲において、強度と圧縮応力層の深さのバランスに優れた化学強化ガラス板が得られる。
【００４６】
本発明に係る製造方法の好ましい形態では、ガラス板を浸漬する時の溶融塩中の水蒸気量を増やすことにより、後述する酸処理する工程においてガラス板に形成される低密度層をより厚くできる。ガラス板の低密度層をより厚くできると、その後のアルカリに接触させる工程においては、該低密度層を除去できる。そのため、該低密度層の厚さを、ガラス表面および端面に存在するクラックや潜傷の平均深さ以上とし易くなり、低密度層の除去とともに、該クラックや潜傷を除去できるようになる。そのため、化学強化ガラスのより優れた曲げ強度を達成し、曲げ半径が例えば５ｍｍ以下のフォルダブルの特性を有する化学強化ガラスを実現できる。
【００４７】
ガラス板を浸漬する時の溶融塩中の水蒸気量を増やす条件下でイオン交換をする工程において、露点温度が２０℃以上の雰囲気中で行うとよい。また、該露点温度は３０℃以上が好ましく、４０℃以上がより好ましく、５０℃以上がさらに好ましい。また上限は、イオン交換を行う無機塩組成物（溶融塩）の温度以下が好ましい。
【００４８】
露点温度（以下、単に「露点」とも言う。）は、溶融塩の少なくとも界面近傍における露点温度が上記範囲内であればよく、界面近傍とは、溶融塩の界面から２００ｍｍ以下の領域の雰囲気を意味する。露点は、ヴァイサラＤＲＹＣＡＰ（登録商標）  ＤＭＴ３４６露点変換器によって測定できる。なお本明細書における露点とは、溶融塩と溶融塩界面近傍の雰囲気との間に平衡が成り立ったとみなした時の値である。
【００４９】
イオン交換する工程の前及び／又はイオン交換する工程と同時に、溶融塩及び／又は溶融塩の界面近傍の雰囲気に水蒸気を導入することで、上記露点を達成できる。例えば、水蒸気供給部を溶融塩槽に付加することにより、溶融塩及び／又は溶融塩の界面近傍の雰囲気に水蒸気を導入できる。
【００５０】
すなわち、溶融塩に水蒸気供給部により供給される水蒸気そのものや、水蒸気を含む気体、および、水（液体）を直接バブリングしてもよく、溶融塩上部の空間に水蒸気や水蒸気を含む気体を導入してもよい。また、水蒸気爆発が起きない範囲で、水（液体）そのものを溶融塩上に滴下して導入してもよい。
【００５１】
水蒸気や水蒸気を含む気体、水（液体）（以後、単に「水蒸気等」とも言う。）の導入に際し、溶融塩の攪拌は不問であるが、平衡に達するまでの時間を短縮する点で、攪拌する方が好ましい。
【００５２】
水蒸気等を導入してから平衡に達するまでの時間は、導入する気体または液体の量や水蒸気濃度、導入方法等によって異なるものの、上記雰囲気の露点が安定し、一定となれば平衡に達したものと判断できる。
【００５３】
水蒸気を含む気体は、化学強化処理に影響を及ぼさない気体を使用できる。例えば、図５に示すように、空気、窒素ガス、炭酸ガス等の乾燥した気体Ａを加熱した水２８中に導入することにより、水蒸気を含んだ湿度の高い気体（水蒸気を含む気体）Ｂとできる。
【００５４】
水蒸気供給源として使用する水２８は、配管等のスケール堆積を抑制する点で、イオン交換水等の純水の使用が好ましい。また、水２８は例えば水槽２５を用いたウォーターバス等により加熱される。また、水２８自体を例えば、ボイラー等により加熱することで水蒸気を発生させてもよい。
【００５５】
水蒸気等の導入方法として、より具体的には、（１）水蒸気供給部から無機塩組成物（溶融塩２６）の上部の空間に水蒸気を含む気体Ｂを導入すること、（２）バブリング部から無機塩組成物（溶融塩２６）の中に水蒸気を含む気体Ｂを導入すること、又は（３）水（液体）を直接無機塩組成物（溶融塩２６）に導入すること、等が挙げられる。中でも上記（１）又は（２）によって、該雰囲気を形成することが好ましい。
【００５６】
無機塩組成物（溶融塩２６）の上部の空間に水蒸気を含む気体Ｂを導入する一形態としては、例えば水蒸気供給部から供給される水蒸気等を無機塩組成物の上部または無機塩組成物の界面近傍にスプレーにより噴霧する方法がある。スプレーにより水蒸気等を導入することで、無機塩組成物上部の空間の水蒸気濃度を略均一に制御し易くなることから好ましい。
【００５７】
なお、水蒸気供給部、バブリング部、水（液体）を導入する導入部又はスプレーは装置に合わせて適宜設ければよく、特に制限されない。具体的には、スプレーは単数でも複数でもよい。特に溶融塩槽が大型の場合は、複数のスプレーで水蒸気等を噴霧すると、無機塩組成物上部の空間の水蒸気濃度を略均一に制御しやすくなる。
【００５８】
溶融塩の上部の空間に水蒸気を含む気体を導入する場合、１ｃｍ３当たりに導入する気体中の水蒸気供給量は０．０１ｍｇ／分以上が好ましく、０．０２ｍｇ／分以上がより好ましい。水（液体）を直接溶融塩に導入する場合には、１ｃｍ３当たりに導入する水の流量は０．０１ｍｇ／分以上が好ましく、０．０２ｍｇ／分以上がより好ましい。また、無機塩組成物の中（溶融塩中）に水蒸気を含む気体を直接バブリングする場合、１ｃｍ３当たりに導入する気体中の水蒸気供給量は０．０１ｍｇ／分以上が好ましく、０．０２ｍｇ／分以上がより好ましい。
【００５９】
水蒸気量（水分量）の多い溶融塩中でイオン交換する工程を行うことにより、得られる厚さ０．２０ｍｍ以下の化学強化ガラスの曲げ強度がより高くなる理由について、以下のことが考えられる。
【００６０】
溶融塩を形成する炭酸イオンは水と反応すると、下記式に示すように炭酸水素イオンと水酸化物イオンが生成する。
【００６１】
ＣＯ３２−＋Ｈ２Ｏ⇔ＨＣＯ３−＋ＯＨ−
【００６２】
ここで、溶融塩中の水分量が多いと、上記式における平衡が右に傾き、炭酸水素イオンと水酸化物イオンが多く生成する。水酸化物イオンはガラスネットワークの切断を促進するイオンであり、より多くの水酸化物イオンが生成することで、ガラス板表面の低密度層形成が促進されると考えられる。
【００６３】
無機塩組成物中の下式により得られる炭酸アニオン濃度と炭酸水素アニオン濃度との和は４ｍｏｌ％以上が好ましく、６ｍｏｌ％以上がより好ましい。該濃度が４ｍｏｌ％以上であると、ガラス板表面の低密度層形成反応を促進でき好ましい。
｛（炭酸アニオン濃度）＋（炭酸水素アニオン濃度）｝（ｍｏｌ％）＝｛（無機塩組成物中の炭酸アニオン量）＋（無機塩組成物中の炭酸水素アニオン量）｝（ｍｏｌ）／（無機塩組成物中の全アニオン量）（ｍｏｌ）×１００
【００６４】
なお、溶融塩中の炭酸アニオン濃度と炭酸水素アニオン濃度を直接測定できないため、溶融塩を一部取り出し、二酸化炭素メータＴｉＮ−９００４を用いて市販標準液（ＮａＨＣＯ３）を純水で希釈して検量線を作成した後、純水で１３０倍に希釈した試料溶液を測定する。このとき、炭酸水素アニオンはすべて炭酸アニオンに変換されることから、測定で検出された炭酸アニオン濃度の値が、炭酸アニオン濃度と炭酸水素アニオン濃度との和に相当する。
【００６５】
また、炭酸アニオン濃度と炭酸水素アニオン濃度との和は、飽和炭酸アニオン濃度と飽和炭酸水素アニオン濃度との和以下となる。
【００６６】
該低密度層は後述するガラス板の表面の一部を除去する工程のうち、酸処理する工程で形成されるが、その厚さは、水蒸気を導入しないイオン交換する工程では５〜１００ｎｍ未満に対し、水蒸気を導入して露点温度が２０℃以上の雰囲気でイオン交換すると、該厚さを１００ｎｍ以上にできる。
【００６７】
本発明の製造方法における厚さ０．２０ｍｍ以下のアルカリイオンを含むガラス板を準備する工程、ガラス板切断工程、イオン交換工程を含む工程において発生するガラス表面のクラックや潜傷の平均深さは約５０ｎｍであるので、低密度層の厚さは、５０ｎｍ以上が好ましく、１００ｎｍ以上がより好ましく、１５０ｎｍ以上がさらに好ましい。
【００６８】
形成された低密度層は、ガラス板の表面の一部を除去する工程のうち、後述するアルカリ処理する工程により除去できる。したがって、ガラス表面の前記クラックや潜傷の深さがすべて低密度層の厚さよりも浅ければ、アルカリ処理する工程でそれらクラック及び潜傷をすべて除去できる。
【００６９】
このように、化学強化ガラスにおける強度の低下の原因となるガラス面のクラックや潜傷を除去することで、化学強化ガラスの面強度をより高くできるとともに、厚さ０．２０ｍｍ以下のガラス板で、曲げ半径Ｒが例えば５ｍｍ以下、ガラス厚さｔに対して、Ｒ／ｔ＜５０を満たすフォルダブルの特性を有する化学強化ガラスを提供できる。
【００７０】
（洗浄する工程）
本発明に係る製造方法では、イオン交換する工程と後述のアルカリ処理する工程との間にガラス板を洗浄する工程をさらに含むことが好ましい。洗浄する工程では工水、イオン交換水等を用いてガラスの洗浄を行う。工水は必要に応じて処理したものを用いる。中でもイオン交換水が好ましい。
【００７１】
洗浄の条件は用いる洗浄液によっても異なるが、イオン交換水を用いる場合には０〜１００℃で洗浄することが付着した塩を完全に除去させる点から好ましい。洗浄する工程では、イオン交換水等が入っている水槽に化学強化ガラスを浸漬する方法や、ガラス表面を流水にさらす方法、シャワーにより洗浄液をガラス表面に向けて噴射する方法等、様々な方法を使用できる。
【００７２】
４．ガラス板を酸処理する工程
ガラス板を酸処理する工程（酸処理工程）とは、酸性の溶液中に、化学強化ガラスを浸漬させて行い、これにより化学強化ガラス表面のＮａ及び／又はＫをＨに置換できる。すなわち、ガラス表面には圧縮応力層の表層が変質した、具体的には低密度化された、低密度層をさらに有する。具体的には、図４（ｃ）に示されるように、低密度層１０が化学強化ガラスの圧縮応力層２０上に形成され、この低密度層は、図４（ｄ）に示されるように、後述のアルカリ処理工程により除去される。
【００７３】
溶液は酸性であれば特に制限されずｐＨ７未満であればよく、用いられる酸が弱酸であっても強酸であってもよい。具体的には塩酸、硝酸、硫酸、リン酸、酢酸、シュウ酸、炭酸及びクエン酸等の酸が好ましい。これらの酸は単独で用いても、複数を組み合わせて用いてもよい。
【００７４】
酸処理を行う温度は、用いる酸の種類や濃度、時間によっても異なるが、１００℃以下で行うことが好ましい。また、酸処理を行う時間は、用いる酸の種類や濃度、温度によっても異なるものの、１０秒〜５時間が生産性の点から好ましく、１分〜２時間がより好ましい。さらに、酸処理を行う溶液の濃度は、用いる酸の種類や時間、温度によって異なるものの、容器腐食の懸念が少ない濃度が好ましく、具体的には０．１質量％〜２０質量％が好ましい。
【００７５】
低密度層は、後述するアルカリ処理により除去されるため、低密度層が厚いほどガラス表面の除去量が多い。低密度層の厚さは先述したとおりであるが、ガラス表面除去量の観点から５０ｎｍ以上が好ましく、１００ｎｍ以上がより好ましく、１５０ｎｍ以上がさらに好ましい。
【００７６】
低密度層の密度はガラス表面除去性の観点から、イオン交換された圧縮応力層よりも深い領域（バルク）の密度に比べて低いことが好ましい。低密度層の厚さはＸ線反射率法（Ｘ−ｒａｙ−Ｒｅｆｌｅｃｔｏｍｅｔｒｙ：ＸＲＲ）によって測定した周期（Δθ）から求めることができる。低密度層の密度はＸＲＲによって測定した臨界角（θｃ）により求めることができる。さらに、簡易的には走査型電子顕微鏡（ＳＥＭ）でガラスの断面を観察することで、低密度層の形成と層の厚さを確認できる。
【００７７】
５．ガラス板をアルカリ処理する工程
本発明の製造方法では、酸処理する工程を経た後、アルカリ処理する工程（アルカリ処理工程）をさらに行う。酸処理工程の後、アルカリ処理工程の前に、先述した「洗浄する工程」と同様のガラス板を洗浄する工程を経ることが好ましい。
【００７８】
アルカリ処理とは、塩基性の溶液中に、化学強化ガラスを浸漬させることによって行い、これにより酸処理工程で形成された低密度層の一部又は全部を除去できる。
【００７９】
溶液は塩基性であれば特に制限されずｐＨ７超であればよく、弱塩基を用いても強塩基を用いてもよい。具体的には水酸化ナトリウム、水酸化カリウム、炭酸カリウム、炭酸ナトリウム等の塩基が好ましい。これらの塩基は単独で用いても、複数を組み合わせて用いてもよい。
【００８０】
アルカリ処理を行う温度は、用いる塩基の種類や濃度、時間によっても異なるが、０〜１００℃が好ましく、１０〜８０℃がより好ましく、２０〜６０℃が特に好ましい。かかる温度範囲であればガラスが腐食するおそれがなく好ましい。
【００８１】
アルカリ処理を行う時間は、用いる塩基の種類や濃度、温度によっても異なるものの、１０秒間〜５時間が生産性の点から好ましく、１分間〜２時間がより好ましい。アルカリ処理を行う溶液の濃度は、用いる塩基の種類や時間、温度によって異なるものの、ガラス表面除去性の観点から０．１重量％〜２０重量％が好ましい。
【００８２】
上記アルカリ処理により、Ｈが侵入した低密度層の一部又は全部が除去され、これにより本発明の化学強化ガラスが得られる。特に本発明においては、ガラス表面に存在していたクラックや潜傷の深さよりも低密度層の厚さを深くできる。そのため、ガラス表面に存在していたクラックや潜傷を低密度層と共に除去でき、本発明の効果向上により一層寄与すると考えられる。なお、アルカリ処理の後にも、先と同様の方法で洗浄する工程を経ることが好ましい。
【００８３】
＜化学強化ガラス＞
本発明に係る化学強化ガラスの製造方法によれば、厚さｔが０．２０ｍｍ以下で、曲げ半径Ｒが５．０ｍｍ以下であり、表面圧縮応力値（ＣＳ）が８００ＭＰａ以上である化学強化ガラスが得られる。また、曲げ半径Ｒは、４．８ｍｍ以下が好ましく、４．５ｍｍ以下がより好ましく、４．０ｍｍ以下がさらに好ましく、３．０ｍｍ以下がとくに好ましいく、２．５ｍｍ以下が最も好ましい。Ｒ／ｔは、５０以下が好ましく、４８以下がより好ましく、４５以下がさらに好ましく、４０以下がとくに好ましく、３５以下が最も好ましい。また、ＣＳは、８００ＭＰａ以上が好ましく、８５０ＭＰａ以上がより好ましく、９００ＭＰａ以上がさらに好ましい。また、圧縮応力層の深さ（ＤＯＬ）は、４μｍ〜３０μｍの範囲にあればよく、内部引張応力（ＣＴ）は４００ＭＰａ以下が好ましい。
【００８４】
また、本発明に係る化学強化ガラスは、厚さが０．２０ｍｍ以下であればよく、０．１９ｍｍ以下が好ましく、０．１８ｍｍ以下がさらに好ましく、０．１７ｍｍ以下がとくに好ましい。また、化学強化ガラスは、強度の観点から、厚さが０．０４ｍｍ以上であればよく、０．０５ｍｍ以上が好ましく、０．０６ｍｍ以上がより好ましく、０．０８ｍｍ以上がさらに好ましい。
【００８５】
本発明の一実施形態に係る化学強化ガラスは、第１主面と第１主面に対向する第２主面、及び、第１主面と第２主面とを接続する端面を有し、第１主面、第２主面、および端面に圧縮応力層が形成された化学強化ガラスである。該化学強化ガラスの物性としては、厚さｔが０．０４ｍｍ〜０．２０ｍｍであり、下記の曲げ試験方法を行った場合に、第１主面及び第２主面の少なくとも一方の主面または端面を起点とするクラックが形成されることなく、曲げ半径Ｒとガラスの厚さｔがＲ／ｔ＜５０の関係式を満たす。
(曲げ試験方法)
第１の支持盤と第２の支持盤は、第１の支持盤の支持面と第２の支持盤の支持面とが互いに対向するように平行に配置され、第１の支持盤と第２の支持盤とにそれぞれ化学強化ガラスの端部を支持させ、第１の支持盤の支持面と第２の支持盤の支持面との間隔が下記式（１）で求められる間隔Ｄ［ｍｍ］となるように維持する。この状態で、第１の支持盤に対する第２の支持盤の位置を、第１の支持盤の支持面及び第２の支持盤の支持面に平行でかつ前記化学強化ガラスの湾曲方向を変えない方向へ１００ｍｍ往復移動させ、第１の支持盤と第２の支持盤との間で湾曲させる化学強化ガラスにクラックが形成されるか否かを調べる曲げ試験方法である。なお、曲げ半径Ｒ、およびＲ／ｔは、それぞれ下記式（２）、（３）で求められる。
Ｄ＝（Ａ×Ｅ×ｔ／σ）＋ｔ        （１）
Ｒ＝Ｄ／２                        （２）
Ｒ／ｔ＝１／２（Ａ×Ｅ／σ＋１）  （３）
Ｄ；第１の支持盤の支持面と第２の支持盤の支持面との間隔（単位［ｍｍ］）
Ａ＝１．１９８
Ｅ；化学強化ガラスのヤング率（単位［ＭＰａ］）
ｔ；化学強化ガラスの厚さ（単位［ｍｍ］）
σ；曲げ応力（単位［ＭＰａ］）
【００８６】
以下、本実施形態における曲げ試験方法について、図６を参照して説明する。まず、この曲げ試験方法に使用する曲げ試験装置について説明する。
【００８７】
曲げ試験装置１００は、本実施形態の化学強化ガラス２を湾曲させる装置である。湾曲させる化学強化ガラス２にクラックが発生するか否かを調べることで、化学強化ガラス２の耐久性を判断できる。
【００８８】
曲げ試験装置１００は、図６に示すように、ベース１２、第１の支持盤（上側支持盤）１４、第２の支持盤（下側支持盤）１６、移動部２００、調整部３００、検出部４０、支持部５０、および載置部６０を備える。
【００８９】
第１の支持盤１４は、化学強化ガラス２の端部２ａを支持する。第１の支持盤１４の支持面１４ａは、下向きの平坦な面であり、化学強化ガラス２の端部２ａを固定する面である。
【００９０】
第２の支持盤１６は、第１の支持盤１４と同様に、化学強化ガラス２の端部２ｂを支持する。第２の支持盤１６の支持面１６ａは、上向きの平坦な面であり化学強化ガラス２の端部２ｂを載せる載置面である。第１の支持盤１４と第２の支持盤１６は、第１の支持盤１４の支持面１４ａと第２の支持盤１６の支持面１６ａとが互いに対向するように平行に配置される。化学強化ガラス２の他端部は重力で第２の支持盤１６の支持面１６ａに押し付けられ、摩擦力で固定される。第２の支持盤１６の支持面１６ａには、化学強化ガラス２の位置ずれを防止するため、化学強化ガラス２の端部２ｂと当接するストッパ１７が設けられている。
【００９１】
移動部２００は、互いに平行な第１の支持盤１４の支持面１４ａと第２の支持盤１６の支持面１６ａとの間隔Ｄを維持した状態で、第１の支持盤１４に対する第２の支持盤１６の位置を移動させる。移動部２００は、第１の支持盤１４に対する第２の支持盤１６の位置を移動させるため、ベース１２に対して第２の支持盤１６を平行でかつ化学強化ガラス２の湾曲方向を変えない方向に移動させる。なお、ベース１２に対して第２の支持盤１６を紙面に垂直な方向に移動させると、化学強化ガラス２の湾曲方向が変わるため正確に曲げ試験を実施できない。
【００９２】
なお、移動部２００は、ベース１２に対して第２の支持盤１６を平行に移動させるが、ベース１２に対して第１の支持盤１４を平行に移動させてもよく、第１の支持盤１４および第２の支持盤１６の両方を平行に移動させてもよい。いずれの場合でも、第１の支持盤１４に対する第２の支持盤１６の位置が移動する。
【００９３】
移動部２００は、昇降フレーム２１、モータ２２、ボールねじ機構２３、スライダブロック２４などで構成される。昇降フレーム２１は、ベース１２に対して移動自在とされる。モータ２２は、昇降フレーム２１に取り付けられる。ボールねじ機構２３は、モータ２２の回転運動を直線運動に変換してスライダブロック２４に伝える。スライダブロック２４は、第２の支持盤１６と連結され、第２の支持盤１６と共にベース１２に対して平行に移動する。モータ２２は、マイクロコンピュータなどで構成されるコントローラによる制御下で、ボールねじ軸２３ａを回転させ、ボールねじナット２３ｂを移動させる。ボールねじナット２３ｂの移動に伴って、スライダブロック２４および第２の支持盤１６がベース１２に対して平行に移動する。
【００９４】
調整部３００は、互いに平行な第１の支持盤１４の支持面１４ａと第２の支持盤１６の支持面１６ａとの間隔Ｄを調整する。調整部３００は、例えばパンタグラフ式のジャッキで構成される。
【００９５】
検出部４０は、化学強化ガラス２にクラックが発生するときに生じる弾性波［例えばＡＥ（Ａｃｏｕｓｔｉｃ  Ｅｍｉｓｓｉｏｎ）波］を検出するセンサ（例えばＡＥセンサ）で構成される。第１の支持盤１４および第２の支持盤１６で支持されたままの状態で化学強化ガラス２にクラックが発生するか否か判断できる。化学強化ガラス２のクラックは、化学強化ガラス２に存在する欠陥（傷、付着物、内包物など）を起点として発生する。なお、本実施形態の曲げ試験装置１００では、検出部４０は、化学強化ガラス２を支持する第２の支持盤１６に取り付けられるが、第１の支持盤１４に取り付けられてもよい。
【００９６】
支持部５０は、ベース１２に対して固定され、蝶番などの連結部５２を介して、第１の支持盤１４を回動自在に支持する。第１の支持盤１４は、第１の支持盤１４の支持面１４ａが第２の支持盤１６の支持面１６ａに対して平行となる試験位置（第１の位置）と、第１の支持盤１４の支持面１４ａが第２の支持盤１６の支持面１６ａに対して斜めになるセット位置（第２の位置）との間で回動自在とされる。第１の支持盤１４が試験位置からセット位置に回動する間、第１の支持盤１４および第２の支持盤１６で支持された化学強化ガラスの湾曲部の曲率半径が徐々に大きくなる。
【００９７】
載置部６０は、ベース１２に対して固定され、第２の支持盤１６よりも上方に配設される第１の支持盤１４を載せる。第１の支持盤１４は、試験位置（図６の位置）にあるとき、載置部６０の上端面に載せられる。第１の支持盤１４の姿勢が安定化するように、第１の支持盤１４は複数の載置部６０に載せられてよい。各載置部６０にはボルト６２の軸部６２ｂを螺合するボルト孔が形成される。また、第１の支持盤１４にはボルト６２の軸部６２ｂを貫通させる貫通孔が形成される。ボルト６２の頭部６２ａと各載置部６０とで第１の支持盤１４が挟まれ、第１の支持盤１４の姿勢が安定化できる。
【００９８】
また、本実施形態の化学強化ガラスは、上記曲げ試験方法を行った場合に、端面を起点とするクラックが発生しない化学強化ガラスである。より好ましくは、曲げ試験方法を行った場合に、端面および第１主面及び第２主面のいずれの面を起点とするクラックも発生しない化学強化ガラスである。さらに、本実施形態の化学強化ガラスは、上記曲げ試験方法を行った場合に、Ｒ／ｔ＜５０となる、可撓性に優れたフレキシブルな化学強化ガラスである。
【００９９】
また、化学強化ガラス２の破壊強度を調べる場合には、以下のようにすることができる。
【０１００】
先ず、作業者は、第１の支持盤１４の支持面１４ａと第２の支持盤１６の支持面１６ｂとが互いに対向するように平行に配置し、第１の支持盤１４と第２の支持盤１６とにそれぞれ化学強化ガラス２の端部２ａ及び２ｂを支持させる。次いで、自動で調整部３００を作動させて、互いに平行な第１の支持盤１４の支持面１４ａと第２の支持盤１６の支持面１６ａとの間の間隔Ｄを０．５ｍｍ狭くなるように調整し、第１の支持盤１４と第２の支持盤１６との間で湾曲させる化学強化ガラス２に設定値の引張応力を発生させる。
【０１０１】
化学強化ガラス２の湾曲部の頂端（図６において化学強化ガラス２の右端）に発生する破壊応力は、下記式（４）の条件で曲げ試験方法を行い、化学強化ガラスにクラックが発生したときの曲げ応力σを、化学強化ガラスの破壊応力σ’とする。
σ＝（Ａ×Ｅ×ｔ）／（Ｄ−ｔ）      （４）
Ｄ；第１の支持盤の支持面と第２の支持盤の支持面との間隔（単位［ｍｍ］）
Ａ＝１．１９８
Ｅ；化学強化ガラスのヤング率（単位［ＭＰａ］）
ｔ；化学強化ガラスの厚さ（単位［ｍｍ］）
σ；曲げ応力（単位［ＭＰａ］）
式（４）から明らかなように、間隔Ｄ（Ｄ＞２×ｔ）が狭くなるほど、破壊応力σ’が大きくなる。
【０１０２】
なお、本実施形態の化学強化ガラスのヤング率は、ガラスの組成等でも異なるが、例えば６５０００〜８００００ＭＰａである。なお、化学強化ガラスのヤング率（Ｅ）は、超音波パルス法により測定できる。
【０１０３】
化学強化ガラス２にクラックが生じない場合、作業者は、自動で調整部３００を作動させて、互いに平行な第１の支持盤１４の支持面１４ａと第２の支持盤１６の支持面１６ａとの間の間隔Ｄを０．５ｍｍ狭める。これにより、第１の支持盤１４と第２の支持盤１６との間で湾曲させる化学強化ガラス２に前回よりも高い引張応力が発生する。
【０１０４】
次いで、作業者は、コントローラによる制御下で移動部２００を作動させ、間隔Ｄを維持した状態で、第１の支持盤１４に対する第２の支持盤１６の位置を、湾曲方向を変えない方向へ１００ｍｍ往復移動させ、第１の支持盤１４と第２の支持盤１６との間で湾曲させる化学強化ガラス２にクラックが発生するか否か判断する。化学強化ガラス２にクラックが発生するまで、間隔Ｄを段階的に０．５ｍｍずつ狭め、湾曲方向を変えない方向へ１００ｍｍ往復移動させることを繰り返し、化学強化ガラス２にかける曲げ応力σを段階的に強めることで、化学強化ガラス２の破壊強度がわかる。化学強化ガラス２が割れたときの曲げ応力σが破壊応力σ’となる。
【０１０５】
本発明の一実施形態に係る化学強化ガラスは、第１主面、前記第１主面に対向する第２主面、及び、これらを接続する端面を有し、第１主面、第２主面及び端面に圧縮応力層を有する。該化学強化ガラスは、ガラスの厚さｔが０．０４ｍｍ〜０．２０ｍｍであり、破壊強度は上記の曲げ試験方法により評価する。
【０１０６】
また、本実施形態の化学強化ガラスは、化学強化ガラスの破壊応力σ’と表面圧縮応力値（ＣＳ）とが下記の関係式（５）を満たし、可撓性に優れたフレキシブルなガラスである。下記式（５）における（σ’−ＣＳ）の値は、−５０超であればよく、０以上が好ましく、１００以上がより好ましく、２００以上がさらに好ましく、３００以上がとくに好ましい。
σ’−ＣＳ＞−５０          （５）
【０１０７】
（形状加工）
本実施形態の化学強化ガラスの厚さｔは、０．０４ｍｍ〜０．２０ｍｍである。当該ガラスの厚さｔが０．０４ｍｍ以上であると、後述する内部引張応力（ＣＴ）の値が過度に大きくならないようにガラスの主面に圧縮応力層を設けることができる。また、当該ガラスの厚さｔが０．２０ｍｍ以下であると、ガラスに高い可撓性（フレキシブル性）を持たせることができる。当該ガラスの厚さｔは、好ましくは０．０４ｍｍ以上であり、より好ましくは０．０５ｍｍ以上、さらに好ましくは０．０６ｍｍ以上である。また、当該ガラスの厚さｔは、好ましくは０．２０ｍｍ以下であり、より好ましくは０．１９ｍｍ以下であり、特に好ましくは０．１８ｍｍ以下である。ここで、当該ガラスの厚さｔは、マイクロメーターにより測定できる。
【０１０８】
本実施形態の化学強化ガラスは、第１主面、第１主面に対向する第２主面、及び、第１主面と第２主面とを接続する端面を有する。第１主面及び第２主面は、化学強化ガラスの板厚方向に対向している。
【０１０９】
通常は、化学強化ガラスの主面中央部よりも端部の方が加工ばらつきの影響などで強度が低くなりやすく、曲げ試験を実施すると端面を起点とする割れが発生することが多い。特に、小さい領域であれば問題ないが、大きな領域、例えば、本実施形態のように、ガラス板の湾曲方向を変えずに割れ評価をする場合の移動量が１００ｍｍといった領域では、端面を起点とする割れが発生しやすくなる。したがって、本実施形態の化学強化ガラスは、上記曲げ試験方法を行った場合に第１主面と第２主面とを接続する端面を起点とするクラックが形成されて破壊に至る比率が少ない化学強化ガラスであるとよい。割れが発生するモードとして、全体の割れモードのうち端面を起点とする割れの比率を示す、端面破壊起点比率は、８０％以下が好ましく、７０％以下がより好ましく、６０％以下がさらに好ましく、５０％以下がとくに好ましい。
【０１１０】
（圧縮応力層）
化学強化ガラスの圧縮応力層の圧縮応力値および圧縮応力層の深さは、ＥＰＭＡ（ｅｌｅｃｔｒｏｎ  ｐｒｏｂｅ  ｍｉｃｒｏ  ａｎａｌｙｚｅｒ）または表面応力計（例えば、折原製作所製ＦＳＭ−６０００）等を用いて測定できる。
【０１１１】
（ガラス表面（低密度層）の除去量）
アルカリ処理後のガラス表面（低密度層）の除去量（厚さ）は、薬液処理前後の重量を分析用電子天秤により測定し、次の式を用いて厚さ換算して求めることができる。
（片面あたりの除去量厚さ）＝［（処理前重量）−（処理後重量）］／（ガラス比重）／処理面積／２
このとき、ガラス比重を２．４６（ｇ／ｃｍ３）として計算する。
【実施例】
【０１１２】
以下、実施例および比較例により本発明をさらに説明するが、本発明は下記例に限定されない。
【０１１３】
（ガラスの評価：表面応力）
ガラスの表面圧縮応力値（ＣＳ、単位はＭＰａ）および圧縮応力層の深さ（ＤＯＬ、単位はμｍ）は折原製作所社製表面応力計（ＦＳＭ−６０００）を用いて測定した。
【０１１４】
（ガラスの評価：除去量）
ガラスの除去量厚さは、薬液処理前後の重量を分析用電子天秤（ＨＲ−２０２ｉ；ＡＮＤ製）により測定し、次の式を用いて厚さ換算することにより求めた。
（片面あたりの除去量厚さ）＝［（処理前重量）−（処理後重量）］／（ガラス比重）／処理面積／２
このとき、ガラス比重を２．４６（ｇ／ｃｍ３）として計算した。
【０１１５】
（ガラスの評価：曲げ強度）
＜曲げ強度の測定＞
得られた化学強化ガラスについて、図６に示される曲げ試験装置を用いて下記の曲げ試験方法を行い、曲げ強度を測定した。その結果を表１に示す。
(曲げ試験方法)
互いに平行に配置される第１の支持盤と第２の支持盤のそれぞれに、化学強化ガラスの端部を支持させ、第１の支持盤の支持面と第２の支持盤の支持面との間隔を維持した状態とする。そして、第１の支持盤に対する第２の支持盤の位置を、第１の支持盤の支持面及び第２の支持盤の支持面に平行でかつ前記化学強化ガラスの湾曲方向を変えない方向へ１００ｍｍ往復移動させる。このとき、第１の支持盤と第２の支持盤との間で湾曲させる化学強化ガラスにクラックが発生するか否かを調べる。そこで、クラックが発生しなかった場合、間隔を０．５ｍｍ狭めた後、第１の支持盤の支持面と第２の支持盤の支持面との間隔を維持した状態で、第１の支持盤に対する第２の支持盤の位置を、第１の支持盤の支持面及び第２の支持盤の支持面に平行でかつ化学強化ガラスの湾曲方向を変えない方向へ１００ｍｍ往復移動させ、第１の支持盤と第２の支持盤との間で湾曲させる化学強化ガラスにクラックが発生するか否かを繰り返し調べる曲げ試験方法である。下記式（４）の条件で曲げ試験方法を行い、化学強化ガラスにクラックが発生したときの曲げ応力σを、化学強化ガラスの破壊応力σ’とする。
σ＝（Ａ×Ｅ×ｔ）／（Ｄ−ｔ）      （４）
Ｄ；第１の支持盤の支持面と第２の支持盤の支持面との間隔（単位［ｍｍ］）
Ａ＝１．１９８
Ｅ；化学強化ガラスのヤング率（単位［ＭＰａ］）
ｔ；化学強化ガラスの厚さ（単位［ｍｍ］）
σ；曲げ応力（単位［ＭＰａ］）
上記方法にて、１８枚の化学強化ガラスの破壊強度σ’を求め、破壊応力σ’の平均値(平均破壊応力)、および破壊応力σ’とＣＳの差（σ’−ＣＳ）の値を算出した。その結果を表１に示す。なお、表１中のＣＳおよびＤＯＬは、１８枚中の１枚を抽出して測定した結果を記載した。
【０１１６】
（ガラスの評価：ガラスの曲げ半径と厚さの関係式）
前記図６で説明した方法によりガラスの曲げ半径Ｒ＝（Ｄ／２）（ｍｍ）を求めた。また、曲げ半径Ｒとガラスの厚さｔより、Ｒ／ｔを求めた。
【０１１７】
（ガラスの評価：端面破壊比率）
曲げ試験を実施したサンプルのうち、端面を起点として破壊したサンプル数をＮＥ、第一または第二の面を起点として破壊したサンプル数をＮＦとしたとき、ＮＥ／（ＮＥ＋ＮＦ）×１００[％]を算出した。
【０１１８】
実施例１
（ガラス板を準備する工程）
３００ｍｍ×２１０ｍｍ×厚さ０．４ｍｍのガラス板Ａを準備した。
ガラス板Ａは、以下のガラス組成を有する（酸化物基準のモル％表示）。
ＳｉＯ２  ６４．４５％、Ａｌ２Ｏ３  １０．５％、Ｎａ２Ｏ  １６％、Ｋ２Ｏ  ０．６％、ＭｇＯ  ８．３％、ＺｒＯ２  ０．１５％、ＴｉＯ２  ０．０４％
このガラス板を、エッチャントによって化学エッチングし、厚さ０．１０ｍｍとした。エッチャントは、水を溶媒として、フッ酸３．５質量％のほか、塩酸１８．５質量％加えたものである。
【０１１９】
（ガラス板切断工程）
厚さ０．１０ｍｍとしたガラス板Ａを化学エッチングにより切断した。このとき、ガラス板Ａの表面にレジストパターンを形成し、このレジストパターンをマスクとして、エッチャントによってガラス板をエッチングし、切断した。このときのエッチャントは、水を溶媒として、フッ酸３．５質量％のほか、塩酸１８．５質量％加えたものである。このガラス板切断工程により、ガラス板Ａのサイズは、１２０ｍｍ×６０ｍｍ×厚さ０．１０ｍｍとした。
【０１２０】
（イオン交換工程）
ステンレススチール（ＳＵＳ）製のポットに硝酸カリウム３５．１ｋｇ、炭酸カリウム４．３ｋｇ、硝酸ナトリウム５９１ｇを加え、マントルヒーターで４３０℃まで加熱して炭酸カリウム８ｍｏｌ％、ナトリウム４０００重量ｐｐｍの溶融塩を調製した。溶融塩の界面近傍の雰囲気中に７０℃に加熱した水中に導入した空気４０Ｌ／ｍｉｎを流すことにより、溶融塩中に水蒸気を含ませた。
【０１２１】
実験系を図５に示したが、乾燥した気体Ａとして空気を用い、該空気を水槽２５によって７０℃に加熱された水２８中に該空気を通すことで加湿し、加湿された水蒸気を含む気体（空気）Ｂとした。
【０１２２】
この水蒸気を含む気体Ｂをリボンヒーターで加熱された経路を通して化学強化処理を行う槽の無機塩組成物（溶融塩）２６の上部の空間に導入することで、イオン交換する工程における露点の制御を行った。この時の１ｃｍ３当たりの水蒸気供給量は０．２ｍｇ／分であり、溶融塩の界面近傍の露点は５５℃であった。
【０１２３】
前記切断工程を経たガラス板Ａを３５０〜４００℃に予熱した後、４３０℃の溶融塩に４０時間浸漬し、イオン交換処理した後、室温付近まで冷却することにより化学強化処理を行った。得られた化学強化ガラスは水洗いし、次の工程に供した。
【０１２４】
（酸処理工程）
６．０重量％の硝酸［硝酸１．３８（関東化学社製）をイオン交換水で希釈］をビーカーに用意し、ウォーターバスを用いて４０℃に温度調整を行った。イオン交換工程を経たガラスを、調製した硝酸中に１２０秒間浸漬させ、酸処理を行った。その後、該ガラスは水洗いし、次の工程に供した。
【０１２５】
（アルカリ処理工程）
４．０重量％の水酸化ナトリウム水溶液［４８％水酸化ナトリウム溶液（関東化学社製）をイオン交換水で希釈］をビーカーに用意し、ウォーターバスを用いて４０℃に温度調整を行った。酸処理工程の後に洗浄したガラスを、調製した水酸化ナトリウム水溶液中に１２０秒間浸漬させ、アルカリ処理を行った。その後、該ガラスは水洗いしてガラス表面のアルカリを洗浄し、乾燥させた。
以上により、実施例１の化学強化ガラスを得た。実施例１の化学強化ガラスの厚さは、０．１０ｍｍであった。
【０１２６】
得られた化学強化ガラスの厚さｔ、除去量厚さ、ＣＳ、ＤＯＬ、曲げ半径Ｒ、Ｒ／ｔ、破壊応力σ’、（σ’−ＣＳ）、端面破壊比率を表１に示す。
【０１２７】
実施例２
実施例１において、最終的に得られた化学強化ガラスの厚さを０．０７ｍｍに調整したこと以外は、実施例１を繰り返した。
【０１２８】
実施例３
実施例１において、最終的に得られた化学強化ガラスの厚さを０．１４ｍｍに調整したこと以外は、実施例１を繰り返した。
【０１２９】
比較例１
実施例１におけるイオン交換工程を次のように変更した。
ステンレススチール（ＳＵＳ）製のポットに硝酸カリウム３９．８ｋｇ、硝酸ナトリウム１４８ｇを加え、マントルヒーターで４３０℃まで加熱してナトリウム１０００重量ｐｐｍの溶融塩を調製した。また、溶融塩の界面近傍の露点を１０℃に制御した。
また、比較例１では、実施例１における酸処理工程およびアルカリ処理工程を省略した。
上記以外は、実施例１を繰り返した。
【０１３０】
比較例２
比較例１のガラス板切断工程において、化学エッチングに替えて、超硬製の歯を備えるカッティングホイール（ＡＰＩＯ−ＣＷＴ（サイズ３．０ｍｍ×０．６５ｍｍ×０．８ｍｍ、角度１１０度）；三星ダイヤモンド工業株式会社製）を用いてガラス板を切断したこと以外は、比較例１を繰り返した。
【０１３１】
比較例３
実施例１のガラス板切断工程において、化学エッチングに替えて、比較例２に示すカッティングホイールを用いてガラス板を切断したこと以外は、実施例１を繰り返した。
【０１３２】
結果を表１に示す。
【表１】
2019199393.tif 000003
【０１３３】
表１の結果から、各実施例の化学強化ガラスは、当業界で要求されるフォルダブルの特性を十分に満たしている。すなわち、各実施例の化学強化ガラスは、曲げ半径が５ｍｍ以下の特性を有し、高い強度も有していた。これに対し、各比較例の化学強化ガラスは、曲げ半径および強度とも十分なものではなかった。各実施例の（σ’−ＣＳ）が比較例に対して、十分大きいことから、化学エッチングにより切断し、イオン交換し、酸処理、アルカリ処理する工程を経たガラスは、端面、主平面ともに、マイクロクラックが除去され、平滑性が増した効果が顕著にみられていることが分かる。また、端面破壊起点比率は、各実施例で、比較例に対して、低減されており、端面強度が高められたことが、化学強化ガラスの高強度化に寄与していると言える。
【符号の説明】
【０１３４】
(図１）
１５０  ガラス板
２５０  レジストパターン
（図２）
２１０  ガラス板
２２０  レジスト材料
２３０  端面
（図３）
１００  回転砥石
１１２  稜線
（図４）
１０  低密度層
２０  圧縮応力層
３０  中間層
（図５）
２５  水槽
２６  溶融塩
２７  溶融塩槽
２８  水
（図６）
２  化学強化ガラス
２ａ、２ｂ  端面
１００  曲げ試験装置
１２  ベース
１４  上側支持盤（第１の支持盤）
１４ａ  支持面
１６  下側支持盤（第２の支持盤）
１６ａ  支持面
２００  移動部
２１  昇降フレーム
２２  モータ
２３  ボールねじ機構
２４  スライダブロック
３００  調整部
４０  検出部
５０  支持部
５２  連結部
６０  載置部
【図１】
2019199393.tif 000004
【図２】
2019199393.tif 000005
【図３】
2019199393.tif 000006
【図４】
2019199393.tif 000007
【図５】
2019199393.tif 000008
【図６】
2019199393.tif 000009